(57)【要約】【課題】  ベイキング処理を伴うことなく、メーターユニットの前面に配置された透明樹脂板に曇りや微小クラック等の損傷を発生させないようにする。【解決手段】  紫外線硬化型インキであって、含有する全光硬化性モノマーの５０重量％以上が、本発明のモノマー群のなかから選ばれる少なくとも３種類以上の光硬化性モノマーで構成され、ケトスルフォン系光開始剤を含有する。含有する全光硬化性モノマーの５０重量％以上が本発明のモノマー群のなかから選ばれる少なくとも３種類以上の光硬化性モノマーで構成されることにより、粘度を５００ポイズ以下にして印刷適性を与え、かつ、所望の色調を自在に得るに充分な量の着色顔料等の顔料を配合し、かつ、アフターベイク処理を伴うことなく、紫外線硬化後のインキ層から透明樹脂板に曇りや微小クラック等の損傷を与える揮発成分の発生がないものとなることを確認した。【選択図】    なし【特許請求の範囲】
【請求項１】
紫外線硬化型インキであって、含有する全光硬化性モノマーの５０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも３種類以上の光硬化性モノマーによって構成されていることを特徴とする紫外線硬化型インキ。
【請求項２】
紫外線硬化型インキであって、含有する全光硬化性モノマーの５０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも４種類以上の光硬化性モノマーによって構成されていることを特徴とする紫外線硬化型インキ。
【請求項３】
紫外線硬化型インキであって、含有する全光硬化性モノマーの８０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも３種類以上の光硬化性モノマーによって構成されていることを特徴とする紫外線硬化型インキ。
【請求項４】
紫外線硬化型インキであって、含有する全光硬化性モノマーの８０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも４種類以上の光硬化性モノマーによって構成されていることを特徴とする紫外線硬化型インキ。
【請求項５】
紫外線硬化型インキであって、含有する全光硬化性モノマーの９０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも３種類以上の光硬化性モノマーによって構成されていることを特徴とする紫外線硬化型インキ。
【請求項６】
紫外線硬化型インキであって、含有する全光硬化性モノマーの９０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレートのなかから選ばれる少なくとも４種類以上の光硬化性モノマーによって構成されていることを特徴とする紫外線硬化型インキ。
【請求項７】
ケトスルフォン系光開始剤を含有することを特徴とする請求項１から６にいずれか記載の紫外線硬化型インキ。
【請求項８】
着色顔料等の顔料を５〜５５重量％含有することを特徴とする請求項１から７にいずれか記載の紫外線硬化型インキ。
【請求項９】
着色顔料の少なくとも一部が黒色顔料であることを特徴とする請求項８に記載の紫外線硬化型インキ。
【請求項１０】
前記請求項１から９のいずれかに記載の紫外線硬化型インキを印刷して作製されたことを特徴とする印刷表示物。
【発明の詳細な説明】
【技術分野】
【０００１】
本発明は、紫外線硬化型インキおよびこれを用いて作製された印刷表示物に関する。
【背景技術】
【０００２】
従来、例えば自動車のインストルメントパネルに配置されるメーターユニットにおいては、その印刷表示物に各種文字等を溶剤型インキあるいは紫外線硬化型インキで印刷したものが実用化されている。かかるメーターユニットは、溶剤型インキあるいは紫外線硬化型インキを用いてスクリーン印刷などで印刷した印刷表示物を内部に配置し、その前面を透明樹脂板（例えば、アクリル透明樹脂板、商品名；旭化成製デルペット８０Ｎ）で閉鎖した略密閉状の箱体に構成されて、インストルメントパネルの所定箇所に組み付けられる。
【０００３】
また、かかるメーターユニットの内部に配置される印刷表示物は、一般にポリカーボネート樹脂シート、（処理）ポリエステル樹脂シート、アクリル樹脂シートなどの印刷シートの片面又は両面に多層（一般には３から７層）の全面印刷や部分印刷が施されている。またその印刷層は、適度の柔軟性を有して組み付け工程において損傷することなく、耐久性に優れるなどの機能性をそなえたものであることが必要である。
【０００４】
従来、前記の要求性能をほぼ満足する紫外線硬化型インキ使用されており、文献公知のものとしては特許文献１及び特許文献２に記載されている紫外線硬化型インキなどはその例である。
【０００５】
しかしながら前述のような従来の紫外線硬化型インキを使用して印刷した印刷表示物を略密閉状の箱体内に配置して、その前面に前記透明樹脂板を配置したメーターユニットを作成し、インストルメントパネルに組み付けて長期にわたって使用すると、印刷表示物のインキ層から透明樹脂板に曇りや微小クラックを発生させる揮発成分が発生し、その結果、メーターユニットの前面に配置された透明樹脂板に曇りや微小クラックを発生させて透明樹脂板を介した印刷表示物の視認性を低下させてしまう。
【０００６】
そこで、かかる視認性の低下を防止すべく、印刷表示物のインキ層を紫外線硬化させた後、２０分以上の加熱ベイキング処理、好ましくは１００℃の雰囲気内で１時間加熱するベイキング処理をおこなって、透明樹脂板に曇りや微小クラック等の損傷を与える揮発成分をインキ層から放出させた後、前面に透明樹脂板を配置した略密閉状の箱体からなるメーターユニットに構成し、該メーターユニットを所定の個所に組み付けてインストルメントパネルを完成させるようにしている。
【特許文献１】特許第３１１９２８２号公報
【特許文献２】特許第３４９３６０６号公報
【発明の開示】
【発明が解決しようとする課題】
【０００７】
しかしながら、前記ベイキング処理を行うと必然的にメーターユニットなどに配置される印刷表示物製造ラインにおけるライン作業効率が低下し、また、ベイキング処理に要する熱エネルギーも別途必要となる。
【０００８】
したがって、前記のようなメーターユニットの内部に配置される従来の機能性を保持した印刷表示物を作製することができ、且つ、
（Ａ）該紫外線硬化型インキが、スクリーン印刷などの印刷に適した粘度を有するものであり得ること、
（Ｂ）該紫外線硬化型インキが、必要な意匠性を付与するために必要で充分な量の顔料を含有し得ること、
（Ｃ）該紫外線硬化型インキが、それによって印刷を施し、紫外線照射によって該インキを硬化して印刷表示物を作製した後に、該印刷表示物を前記ベイキング処理することなく、前面を透明樹脂板で閉鎖した略密閉状の箱体内部に該印刷表示物を配置したメーターユニットをインストルメントパネルの所定箇所に組み付けて長期にわたって使用した場合にも、メーターユニット前面の透明樹脂板に曇りや微小クラックなどの損傷を発生させないものであること、
の諸条件を同時に満たす紫外線硬化型インキが求められていた。
【０００９】
更に前記（Ａ）条件について詳細に説明すると、紫外線硬化型インキをスクリーン印刷する場合、効率の良いスクリーン印刷速度（３００ｍｍ／秒のスキージースピード）を得るための紫外線硬化型インキの粘度は、２５±１℃においてＢ型粘度計６号ローターを用いて２０ｒｐｍで測定した該インキの粘度が５から５００ポイズであり、好ましくは５から２００ポイズである。紫外線硬化型インキの粘度が５００ポイズを超えると効率の良いスクリーン印刷速度を得ることが困難となり、５ポイズより低いと該インキの流動性が著しく増し、鮮明でシャープなスクリーン印刷に不向きになる。したがってスクリーン印刷などの印刷に適した粘度とは、２５±１℃においてＢ型粘度計６号ローターを用いて２０ｒｐｍで測定した粘度が５から５００ポイズ、好ましくは５から２００ポイズであることを意味している。
【００１０】
次に前記（Ｂ）条件について詳細に説明する。紫外線硬化型インキは着色顔料等の顔料を含み得るが、一般に意匠性を付与するために必要な着色顔料等の顔料の配合量は５〜５５重量％である。したがって、必要な意匠性を付与するために必要で充分な量の顔料を含有し得ることとは、着色顔料等の顔料を５〜５５重量％含有し得ることを意味する。
【００１１】
したがって、本発明は、かかる従来の課題に鑑みてなされたものであり、ベイキング処理を伴うことなくメーターユニットの内部に配置される印刷表示物を作製することのできる前記（Ａ）、（Ｂ）、（Ｃ）条件を同時に満足する紫外線硬化型インキおよびこれを用いて作製されたことを特徴とする印刷表示物を提供することを目的とする。
【課題を解決するための手段】
【００１２】
本発明は、紫外線硬化型インキであって、含有する全光硬化性モノマーの５０重量％以上が、Ｎ−ビニルホルムアミド、Ｎ−ビニルカプロラクタム、アクリロイルモルフォリン、エチルカルビトールアクリレート、イソボロニル（メタ）アクリレート、１，６−ヘキサンジオールジアクリレート、ネオペンチルグリコールジアクリレート、トリメチロールプロパントリアクリレート、エチレンオキサイド変性トリメチロールプロパントリアクリレート、プロピレンオキサイド変性トリメチロールプロパントリアクリレート、ジペンタエリスリトールテトラアクリレート、ジペンタエリスリトールヘキサアクリレート（以降これらのモノマー群を「本発明のモノマー群」という。）のなかから選ばれる少なくとも３種類以上の光硬化性モノマーによって構成されていることを特徴とする紫外線硬化型インキを提供する。
【００１３】
また、本発明は、紫外線硬化型インキであって、含有する全光硬化性モノマーの５０重量％以上が、本発明のモノマー群のなかから選ばれる少なくとも４種類以上の光硬化性モノマーによって構成されていることを特徴とする紫外線硬化型インキを提供する。
【００１４】
また、本発明は、紫外線硬化型インキであって、含有する全光硬化性モノマーの８０重量％以上が、本発明のモノマー群のなかから選ばれる少なくとも３種類以上の光硬化性モノマーによって構成されていることを特徴とする紫外線硬化型インキを提供する。
【００１５】
また、本発明は、紫外線硬化型インキであって、含有する全光硬化性モノマーの８０重量％以上が、本発明のモノマー群のなかから選ばれる少なくとも４種類以上の光硬化性モノマーによって構成されていることを特徴とする紫外線硬化型インキを提供する。
【００１６】
また、本発明は、紫外線硬化型インキであって、含有する全光硬化性モノマーの９０重量％以上が、本発明のモノマー群のなかから選ばれる少なくとも３種類以上の光硬化性モノマーによって構成されていることを特徴とする紫外線硬化型インキを提供する。
【００１７】
また、本発明は、紫外線硬化型インキであって、含有する全光硬化性モノマーの９０重量％以上が、本発明のモノマー群のなかから選ばれる少なくとも４種類以上の光硬化性モノマーによって構成されていることを特徴とする紫外線硬化型インキを提供する。
【００１８】
また、本発明は、前記紫外線硬化型インキがケトスルフォン系光開始剤を含有することを特徴とする紫外線硬化型インキを提供する。
【００１９】
また、本発明は、前記紫外線硬化型インキが着色顔料等の顔料を５〜５５重量％含有することを特徴とする紫外線硬化型インキを提供する。
【００２０】
また、本発明は、前記紫外線硬化型インキが黒色顔料を含有することを特徴とする紫外線硬化型インキを提供する。
【００２１】
一般に紫外線硬化型インキは、インキ自体の物性、印刷物の性能や意匠性を向上するために、モノマー以外にオリゴマー、ポリマー、顔料、光開始剤などが配合されて構成される。しかし本発明の（Ａ）、（Ｂ）、（Ｃ）条件を同時に満足する構成が発見されていなかった。然るに、本発明の紫外線硬化型インキによって前記（Ａ）、（Ｂ）、（Ｃ）条件を同時に満足する構成が可能となったものである。
【００２２】
前記（Ａ）条件に記載した、さらに効率の良い印刷性粘度である５から２００ポイズを該紫外線硬化型インキに付与しやすくし、且つ同時に前記（Ｂ）条件に記載した必要な意匠性を付与するために極めて充分な着色顔料等の顔料を含有しやすくし、且つ同時に前記（Ｃ）条件を高度に満たしやすくした構成の紫外線硬化型インキは、好ましくは含有する全光硬化性モノマーの５０重量％以上が、本発明のモノマー群のなかから選ばれる少なくとも４種類以上の光硬化性モノマーで構成されていることを特徴とする紫外線硬化型インキである。
【００２３】
さらに好ましくは、含有する全光硬化性モノマーの８０重量％以上が、本発明のモノマー群のなかから選ばれる少なくとも３種類以上の光硬化性モノマーで構成されていること特徴とする紫外線硬化型インキであり、更には含有する全光硬化性モノマーの８０重量％以上が、本発明のモノマー群のなかから選ばれる少なくとも４種類以上で構成されていることがなお一層好ましい。
【００２４】
またさらに好ましくは、含有する全光硬化性モノマーの９０重量％以上が、本発明のモノマー群のなかから選ばれる少なくとも３種類以上の光硬化性モノマーで構成されていることを特徴紫外線硬化型インキであり、更には含有する全光硬化性モノマーの９０重量％以上が、本発明のモノマー群のなかから選ばれる少なくとも４種類以上であることが最も好ましい。
【００２５】
また、本発明の紫外線硬化型インキはケトスルフォン系光開始剤を含有することを特徴とする。一般に紫外線硬化型インキおよびそれを用いた印刷表示物は、そのデザインにより複数の色を使用する場合があり、通常１０±３μｍ程度であるインキ層を複数層印刷等により設ける。そして、印刷された該紫外線硬化型インキは、通常１５０から２０００ｍJ／ｃｍ２程度の紫外線エネルギーで硬化される。かかる紫外線硬化型インキにおいては光開始剤として、チオキサントン系光開始剤、フォスフィンオキサイド系光開始剤、アセトフェノン系光開始剤、ベンゾフェノン系光開始剤、ベンゾイン系光開始剤等の一般の光開始剤を少なくとも１種類以上使用しているが、紫外線硬化エネルギーが少なかったり、着色顔料等の顔料が多かったり、印刷インキ層の厚みが大きかったりすると、かかる紫外線硬化型インキの硬化に不都合を生じる場合がある。しかし、少なくともケトスルフォン系光開始剤を含有することにより前記のような問題を解決することが容易になる。
【００２６】
さらに、本発明の紫外線硬化型インキは、充分な着色力や遮光性を得るために、着色顔料等の顔料を５〜５５重量％含有することを特徴とする。
【００２７】
着色に使用する顔料としては、チタン系顔料、硫化亜鉛系顔料、縮合アゾ系顔料、ジケトピロロピロール系顔料、ペリレン系顔料、イソインドリノン系顔料、クナクリドン系顔料、フタロシアニン系顔料、ジオキサジン系顔料等、および、各種の無機系着色顔料が挙げられる。
【００２８】
体質顔料としては、シリカ、タルク、クレー、アルミナ、炭酸カルシウム、炭酸マグネシウム、硫酸バリウム等、および、各種樹脂ビース等が挙げられる。
【００２９】
さらに、本発明の紫外線硬化型インキは、紫外線を照射して印刷されたインキ層を硬化させる際に紫外線透過効率が悪い黒色顔料を含有することもできる。
【００３０】
なお、一般に本発明の紫外線硬化型インキは、光硬化性オリゴマーやポリマー等を含有し、目的に応じて複数種が組み合わせて含有することができる。
【００３１】
光硬化性オリゴマーの例としては、ウレタン系（メタ）アクリレート、エポキシ系（メタ）アクリレート、ポリエステル系（メタ）アクリレートなどを挙げることができる。
ポリマーの例としてはアクリル系ポリマー、塩化ビニル酢酸ビニルの共重合ポリマー、エポキシ系ポリマー、ポリエステル系ポリマー、ウレタン系ポリマーなどが挙げられる。
【００３２】
また、本発明の印刷表示物は、パネル、ポスター、ステッカー、ラベルなどの印刷物であり得るが、特に自動車用メーターについて説明すれば、デザイン上複数の色を使用する場合が多く、黒色等においてはバックライトに対する遮光性を持たせるために、前記１０±３μｍ程度であるインキ層を複数層印刷等により設けることが一般である。
【発明の効果】
【００３３】
本発明に係る紫外線硬化型インキによれば、
（Ａ）スクリーン印刷などの印刷に適した粘度を有するものであり得ること、
（Ｂ）必要な意匠性を付与するために必要で充分な量の顔料を含有し得ること、
（Ｃ）それによって印刷を施し、紫外線照射によって該インキを硬化して印刷表示物を作製した後に、該印刷表示物を前記ベイキング処理することなく、前面を透明樹脂板で閉鎖した略密閉状の箱体内部に該印刷表示物を配置したメーターユニットをインストルメントパネルの所定箇所に組み付けて長期にわたって使用した場合にも、メーターユニット前面の透明樹脂板に曇りや微小クラックなどの損傷を発生させないものであること、
の諸条件を同時に満たす紫外線硬化型インキを得ることができる。
【００３４】
また、本発明に係る紫外線硬化型インキを用いて作製された印刷表示物によれば、ベイキング処理を伴うことなく、意匠性、視認性に優れたメーターユニットを得ることができる。
【実験例】
【００３５】
下記表１に示す黒１〜黒８の黒インキ、表２に示す赤１〜赤８の赤インキ、表３に示す白１〜白８の白インキ、表４に示すク１〜ク８の艶消しクリヤーインキを作製した。
【表１】
2006096952.tif 000002
【表２】
2006096952.tif 000003
【表３】
2006096952.tif 000004
【表４】
2006096952.tif 000005
【００３６】
これら表１〜４において、各成分の配合単位は重量％である。
【００３７】
黒１、黒３、黒５、赤１、赤３、赤５、白１、白３、白５は、含有する全光硬化性モノマーの５０重量％以上が、本発明のモノマー群のなかから選ばれる３種類の光硬化性モノマーとケトスルフォン系光開始剤を含有するものであり、
【００３８】
黒２、黒４、黒６、赤２、赤４、赤６、白２、白４、白６は、含有する全光硬化性モノマーの５０重量％以上が、本発明のモノマー群のなかから選ばれる４種類の光硬化性モノマーとケトスルフォン系光開始剤を含有するものであり、
ク１〜ク６は、ケトスルフォン系光開始剤を含有しないが、含有する全光硬化性モノマーの５０重量％以上が、本発明のモノマー群のなかから選ばれる３種類または４種類の光硬化性モノマーを含有するものである。
【００３９】
これに対し、黒７、赤７、白７は、本発明のモノマー群のなかから選ばれる３種類未満の光硬化性モノマーとケトスルフォン系光開始剤を含有するものであり、ク７は、ケトスルフォン系光開始剤を含有せず、本発明のモノマー群のなかから選ばれる３種類未満の光硬化性モノマーを含有するものであり、
【００４０】
黒８、赤８、白８、ク８は含有する全光硬化性モノマーの５０重量％未満が、本発明のモノマー群のなかから選ばれる３種類の光硬化性モノマーを含有するものである。
【００４１】
以上の実験例に係るインキを２５±１℃においてＢ型粘度計６号ローターを用いて２０ｒｐｍで測定した。そして、各インキの粘度が５ポイズ以上５００ポイズ以下であるものを「○」、これらの値を超えるものを「×」として表１〜４の「粘度」欄に記載した、その結果、全ての実験例のインキは粘度が５ポイズ以上５００ポイズ以下であり、条件（Ａ）を満たしていることが確認できた。
【００４２】
また、各実験例に係るインキは、その顔料配合量の数値から理解できるように、必要な意匠性を付与するために充分な着色顔料等の顔料を含有しており、数値的に条件（Ｂ）を満たしている。
【実施例】
【００４３】
自動車メーター用に使用する印刷表示物をベイキング処理工程なしにメーターユニットに組み込む場合に使用する紫外線硬化型インキとして、実験例黒１〜８、赤１〜８、黒１〜８、ク１〜８の紫外線硬化型インキを供し、供された者において当該紫外線硬化型インキを用いてメーター用インキ条件（Ａ）、（Ｂ）、（Ｃ）を満たすか否かの試験を行い、全て満たしたものを合格「〇」、いずれか１つでも満たさなかったものを不合格「×」として表５の評価欄に記入した。
【００４４】
また、一方で、下記の模擬試験を実施した。
【００４５】
図１（Ａ）（Ｂ）に示す断面構造からなるメーターユニット内部に組み込まれる印刷表示物１、２を作成した。該印刷表示物１は、印刷シートＳの片面に、白インキ層Ｗ、黒インキ層Ｂ、艶消しクリヤーインキ層Ｃを順次形成してなるものである。また、該印刷表示物２は、印刷シートＳの一方の面に、白インキ層Ｗ、２つの黒インキ層Ｂ、２つの黒インキ層Ｂ内の赤インキ層Ｒ、艶消しクリヤーインキ層Ｃを順次印刷するとともに、他方の面に白インキ層Ｗ及び部分的な黒インキ層Ｂを形成してなるものである。なお、該各インキ１層の厚みは１０±３μｍで印刷し、紫外線硬化エネルギーは６００ｍＪ／ｃｍ２で硬化を行った。
【００４６】
これら印刷表示物１、２において、表５の実施例１〜６に示すように、各インキ層を前記実験例のインキを用いて印刷形成し、白インキ層Ｗ、黒インキ層Ｂ、赤インキ層Ｒを印刷した際に、その印刷結果を目視により観察した。そして、必要な意匠性を付与するための適正な着色印刷がなされたか否かを判断し、全ての層が適正な着色印刷がなされたものを「○」、いずれか一つの層でも不適正な着色印刷がなされたものを「×」として、表５の意匠性の欄に記載した。係る記載から明らかなように、実施例１〜６に用いた紫外線硬化型インキ、及び比較例１、２に用いた紫外線硬化型インキは、前述した顔料を含有率により数値的に条件（Ｂ）を満しているのみならず、目視による観察によっても条件（Ｂ）を満していることが確認できた。
【表５】
2006096952.tif 000006
【００４７】
また、これら印刷表示物１又は２を略密閉状の箱体からなるメーターユニットに組み付けて、実施例１〜６及び比較例１、２とした。したがって、各実施例及び比較例は各々、該印刷表示物１が組み込まれたメーターユニットと、該印刷表示物２が組み込まれたメーターユニットの２種類が含まれている。
【００４８】
これら実施例１〜６及び比較例１、２に係るメーターユニットを、自動車の車内と同様の環境となる、締め切った日の当たる室内に１年間放置した。
【００４９】
そして、メーターユニットの前面に配置されている透明アクリル樹脂板を目視により観察し、該透明アクリル樹脂板に曇り、微小クラックが全く生じなかった場合を「◎」、かすかに発生したが視認性を損なわないレベルであった場合を「〇」、視認性を損なうレベルで生じた場合を「×」として、該印刷表示物１のメーターユニットは「３層メーターの曇り」の欄に記録し、該印刷表示物２のメーターユニットは「片面５層、他面２層のメーターの曇り」の欄に記録した。
【００５０】
表５より明らかなように、黒７、黒８、赤７、赤８、白７、白８、ク７、ク８で印刷された印刷表示物１及び印刷表示物２を用いたメーターユニット（比較例１及び比較例２）は、視認性を損なう曇り、微小クラックが生じた。これに対し、黒１〜黒６、赤１〜赤６、白１〜白６、ク１〜ク６で印刷された印刷表示物１及び印刷表示物２を用いたメーターユニット（実施例１〜６）は、視認性を損なう曇り、微小クラックが生じなかった。
【００５１】
したがって、実施例１〜６に用いた紫外線硬化型インキは、条件（Ｃ）を満たすものであることが確認できた。
【図面の簡単な説明】
【００５２】
【図１】本発明の実施例で用いた印刷表示物の断面構成を示す模式図である。
【符号の説明】
【００５３】
Ｓ    印刷シート
Ｗ    白インキ層
Ｂ    黒インキ層
Ｃ    艶消しクリヤーインキ層
Ｒ    赤インキ層
【図１】
2006096952.tif 000007